АНТИКОРРОЗИЙНЫЙ ФЛЮС

1. Способ повышения коррозионной стойкости паяных деталей, выполненных из алюминия и алюминиевых сплавов, в отношении коррозии, вызванной контактом с водой или водными составами, в котором используют модифицированный флюс для пайки алюминия, который содержит базовый флюс и катионы Li.
2. Способ по п.1, в котором базовый флюс выбирают из группы, состоящей из флюсов на основе фторалюмината калия, флюсов, содержащих фторалюминат калия и фторалюминат цезия, флюсов, содержащих фторцинкат цезия, флюсов, содержащих фторалюминат калия и Si и дополнительно фторалюминат цезия, и флюсов, содержащих гексафторсиликат калия.
3. Способ по п.1, при котором используют добавку, содержащую катионы Li, которая выбрана из группы, состоящей из LiF, фторалюминатов Li, фторалюминатов лития и калия и их прекурсоров.
4
2
5
4
2
5
3
6
3
2
6
4. Способ по п.2, в котором базовый флюс содержит или состоит из по меньшей мере одного соединения, выбранного из группы, состоящей из KAlF, KAlF, CsAlF,CsAlF, CsAlF, KZnF, KSiF и их гидратов.
3
6
5. Способ по п.3, в котором добавку выбирают из группы, состоящей из LiF и LiAlF.
6. Способ по п.1, в котором повышается коррозионная стойкость в отношении коррозии, вызванной ионами фтора, выделившимися из остатков флюса при их контакте с водой или водными составами.
7. Способ по п.1, в котором паяные детали подвергают термообработке с кислородом и кислородосодержащими газами при температуре, равной или превышающей 400°С и равной или меньше 530°С.
8. Способ по п.7, при котором термообработку выполняют в течение 30 секунд или больше и в течение 15 минут или меньше.
3
6
9. Модифицированный флюс для пайки алюминия, содержащий катионы Li и базовый флюс, подходящий для пайки алюминия с условием, что в случае, если базовый флюс является флюсом на основе фторалюмината калия, содержание KAlF равно или меньше 5 вес.%, предпочтительно 2 вес.% или меньше, в особенности предпочтительно 1 вес.% или меньше, включая 0 вес.%.
4
2
5
4
2
5
3
6
3
2
6
10. Модифицированный флюс по п.9, в котором базовый флюс выбирают из группы, состоящей из KAlF, KAlF, CsAlF,CsAlF, CsAlF, KZnF, KSiF, их гидратов и смесей двух, трех или более из них.
11. Модифицированный флюс по п.9, содержащий катионы Li в форме фторалюмината LiF или Li.
3
6
12. Модифицированный флюс по п.11, содержащий катионы Li в форме LiAlF.
+
13. Модифицированный флюс по п.9, в котором содержание Li равно или больше 0,1 вес.% и равно или меньше 4,6 вес.% в то время, когда суммарный сухой вес модифицированного флюса принят равным 100 вес.%.
4
2
5
3
6
14. Модифицированный флюс по п.9, в котором базовый флюс состоит из  KAlF и от 10 до 40 вес.% KAlF или их гидратов в отношении базового флюса, и модифицированный флюс содержит от 5 до 36 вес.% LiAlF, а остальное до 100 вес.% в модифицированном флюсе приходится на базовый флюс.
15. Флюсовый состав, содержащий модифицированный флюс согласно любому из пп.9-14 и паяльные и/или флюсовые добавки.
16. Алюминиевые детали для пайки, покрытие по меньшей мере частично флюсом согласно любому из пп.9-14 или флюсовым составом согласно п. 15.
17. Способ пайки деталей, выполненных из алюминия или алюминиевого сплава, при котором флюс по любому из пп.9-14 или флюсовый состав по п.15 наносят по меньшей мере на одну из деталей, предназначенных для пайки, и детали нагревают до температуры, в достаточной степени высокой для пайки деталей.